(57)【要約】【課題】  印刷中の紙粉付着に関する問題が少なく、ベタ画像のインクの潰し性が良好であることが重要である段ボール印刷版について、微小凸文字画像、ベタ内凹文字画像が鮮明に印刷されない、網点画像部が暗く、段ボールのフルートに沿って段目現象が生じる等の印刷品質の問題を解消すること。【解決手段】  全画像領域で組成の異なる液状感光性樹脂により少なくとも二層以上の多層化構造を有するフレキソ印刷版において、更に印刷版表面が少なくとも二種類以上の組成の異なる液状感光性樹脂の混在する構成により、印刷品質の問題を解消した。【選択図】  図３
2005326722.tif 000002
【特許請求の範囲】
【請求項１】
全画像領域において、印刷版表面に用いる液状感光性樹脂とそれとは組成の異なる液状感光性樹脂による二層以上の多層構造であり、かつ、印刷版表面は少なくとも二種類以上の組成の異なる液状感光性樹脂が混在していることを特徴とする多層フレキソ印刷版。
【請求項２】
少なくとも二種類以上の組成の異なる液状感光性樹脂が混在して配置された印刷版表面である一定厚みの上部層と単一組成の液状感光性樹脂から成る一定厚みの下部層とからなり、上部層と下部層との間で同一組成の感光性樹脂が連続して存在しないことを特徴とする請求項１に記載の多層フレキソ印刷版。
【請求項３】
上部層を構成する二種類以上の液状感光性樹脂が光硬化した際の何れかの硬度が、下部層を構成する液状感光性樹脂の光硬化した際の硬度より高いことを特徴とする請求項１または２に記載の多層フレキソ印刷版。
【請求項４】
上部層を構成する二種以上の液状感光性樹脂の何れかの不溶化最小露光量が、下部層を構成する液状感光性樹脂の不溶化最小露光量より大きいことを特徴とする請求項１〜３のいずれかに記載の多層フレキソ印刷版。
【請求項５】
印刷版表面を構成する二種類以上の液状感光性樹脂の内、少なくともベタ画像表面領域を形成する液状感光性樹脂が水素引き抜き型光開始剤を含有し、印刷版表面を形成しない液状感光性樹脂が水素引き抜き型光開始剤を含有しないことを特徴とする請求項１〜４のいずれかに記載の多層フレキソ印刷版。
【請求項６】
水素引き抜き剤がベンゾフェノンであることを特徴とする請求項５に記載の多層フレキソ印刷版。
【請求項７】
（ａ）不飽和プレポリマー、（ｂ）エチレン性不飽和モノマー、（ｃ）光重合開始剤を含有して成り、それぞれ組成の異なる液状感光性樹脂Ａ、液状感光性樹脂Ｂ、液状感光性樹脂Ｃを用い、
(1)  画像領域の任意の場所に保護フィルムを介して液状感光性樹脂ＡをＸｍｍ以下の厚みで塗布する工程（上部層１塗工工程）
(2)  その上から画像領域全体に液状感光性樹脂Ｂを塗布した後、支持体上Ｘｍｍの間隔でドクターブレードを用いて塗布樹脂全体の厚みを一定にする工程（上部層２塗工工程）
(3)  さらにその上から画像領域全体に液状感光性樹脂Ｃを塗布した後、支持体上Ｙｍｍの間隔でドクターブレードを用いて塗布樹脂全体の厚みを一定にする工程（下部層塗工工程）
（ここでＸ、Ｙは、０．０５≦Ｘ＜Ｙ≦１０の関係が成立する数値を表す。）
を含む成型・露光工程を含むことを特徴とする請求項１〜６のいずれかに記載の多層フレキソ印刷版の製造方法。
【発明の詳細な説明】
【技術分野】
【０００１】
本発明は、液状感光性樹脂を用いた多層フレキソ印刷版及びその製造方法に関する。
【背景技術】
【０００２】
フレキソ印刷は、その柔軟な版材の特徴により幅広い被印刷体への印刷が可能であり、印刷現場でのオペレーションが容易であることから益々その用途を広げており、特に活性光線照射によるラジカル重合反応によりレリーフ部分の感光層のみを硬化させる露光工程の後、レリーフ部分以外の未硬化樹脂を所定の洗浄液（現像液）で溶解除去、あるいは膨潤分散させて機械的に除去することにより、硬化部分のみをレリーフとして版表面に出現させる現像工程によって得られる感光性樹脂フレキソ印刷版は、微細レリーフの画像再現性に優れ、製版時間が短いことが特徴であり、フレキソ印刷の用途拡大に大きく寄与してきた。
【０００３】
特にフレキソ印刷が好適に用いられる容器・包装材料用途の印刷、なかでも段ボール印刷は、その段ボールシートが波状に変形した中芯（以下フルートと略）の片面または両面に板紙を貼ったもの、あるいはそれらを積層した構造であることからそのシート表面に凹凸が存在すること、その原材料が新聞紙、古紙等の再生原料を多く使用するためその紙質は繊維が荒く粗雑であることから、フレキソ印刷の特徴が最も発揮される用途であり、製版コストが安価で短納期である液状感光性樹脂フレキソ印刷版が一般的に用いられている。
フレキソ印刷の印刷物の品質は、ベタ画像（均一な色付けを目的とした画像領域）にインク擦れがなく、尚且つ文字部分や網点画像が鮮明に再現されることが優れた印刷物として評価されるが、インク濃度が高く、印刷版表面へのインク供給量が多い段ボール印刷では、ベタ画像のインク潰し品質を得るために比較的高い印圧で印刷が行われるために、微細画像においてはレリーフ変形による文字太りや、印刷画像周辺部のインクが厚く着肉するマージナル現象の影響により、微細文字の鮮明性に欠け、網点画像の階調表現力に乏しい印刷となる傾向にある。
【０００４】
さらに段ボール印刷では、段ボール印刷の現場で生じる段ボールシートの切り屑、紙粉が印刷版表面に付着した状態で印刷されると印刷不良の原因となり、そのために印刷作業を停止することは生産性の低下に繋がるため、付着物が少ない印刷版が望まれる。
液状感光性樹脂フレキソ印刷版では、この様な印刷品質や紙粉付着の問題を複数の樹脂組成物を多層化した印刷版の構成により解決する方法として、特許文献１〜４の方法が開示されている。
【０００５】
特許文献１は、レリーフ表層樹脂の硬化物が下層樹脂の硬化物に対してショア硬度で１０度高いことを特徴とする二層化フレキソ印刷版であり、なかでも実施例４では段ボール印刷における効果として紙粉付着性の低下を挙げている。
特許文献２は、下層樹脂の光重合速度がレリーフ表層樹脂の約１５〜２００倍であり、両層の硬化物のモジュラスに少なくとも約３．５ｋｇ／ｃｍ２の差を有することを特徴とするフレキソ印刷版であり、なかでも実施例９では硬度２２度のレリーフ表層（３．１８ｍｍ）樹脂と硬度５０度の下層（３．１８ｍｍ）樹脂から成る二層化フレキソ版では、硬度２２度の樹脂から成る単層版に対して段ボール印刷におけるベタの塗り潰し性に優れるとしている。
特許文献３は、段ボール用バーコード印刷における印刷寸法精度とインクののりを改良する印刷版として、レリーフ表層樹脂硬化物の厚みが０．２〜３．０ｍｍ、ショアＡ硬度３５〜５５度、下層樹脂硬化物の厚みがレリーフ表層樹脂硬化物の２倍以上、ショアＡ硬度がレリーフ表層樹脂硬化物の５〜２０度の範囲で低いことを特徴とした二層化フレキソ印刷版を開示している。
【０００６】
また、特許文献４は、ベタ画像のインクの潰しと細字、細線部を鮮明に印刷する目的を両立する印刷版として、物性の異なる樹脂を積層してなる多層化領域と一種の樹脂による単層構造が混在して成る部分多層化印刷版を開示している。
しかしながら、特許文献１〜４の技術を用いても、近年、宣伝公告を目的とした段ボールの美粧化傾向が益々高まる中、印刷中の紙粉付着に関する問題が少なく、フレキソ版材に対する高度な印刷品質に対する要求、すなわち、ベタ画像のインクの潰し性に優れ、微小凸文字画像、ベタ内凹文字画像が鮮明に印刷され、網点画像部が明るく、段ボールのフルートに沿って生じる段目現象を改善する段ボール用液状感光性フレキソ印刷版は得られていない。
【特許文献１】特開昭５４−９２４０２号公報
【特許文献２】特開昭５５−６３９２号公報
【特許文献３】特開昭６２−２９６１４２号公報
【特許文献４】特開昭６２−２８８８４７号公報
【発明の開示】
【発明が解決しようとする課題】
【０００７】
本発明の目的は、一枚の印刷版において、多層構造かつ印刷表面に異なる樹脂が混在することで、多様な印刷精度の要求に対応しうる印刷版を提供することにある。さらに、印刷中の紙粉付着に関する問題が少なく、ベタ画像のインクの潰し性に優れ、微小凸文字画像、ベタ内凹文字画像が鮮明に印刷され、網点画像部が明るく、段ボールのフルートに沿って生じる段目現象を改善する段ボール用液状感光性フレキソ印刷版とその製造方法を提供するものである。
【課題を解決するための手段】
【０００８】
本発明者等は、かかる課題を解決するために鋭意研究した結果、画像領域全域について版厚に厚み方向に組成の異なる樹脂を積層配置する多層フレキソ印刷版の技術に加え、さらに印刷版表面において画像に応じて組成の異なる樹脂を配置することが効果的であることを見いだし、本発明を完成するに至った。
【０００９】
すなわち、本発明は、下記の通りである。
１．全画像領域において、印刷版表面に用いる液状感光性樹脂とそれとは組成の異なる液状感光性樹脂による二層以上の多層構造であり、かつ、印刷版表面は少なくとも二種類以上の組成の異なる液状感光性樹脂が混在していることを特徴とする多層フレキソ印刷版。
２．少なくとも二種類以上の組成の異なる液状感光性樹脂が混在して配置された印刷版表面である一定厚みの上部層と単一組成の液状感光性樹脂から成る一定厚みの下部層とからなり、上部層と下部層との間で同一組成の感光性樹脂が連続して存在しないことを特徴とする１．に記載の多層フレキソ印刷版。
３．上部層を構成する二種類以上の液状感光性樹脂が光硬化した際の何れかの硬度が、下部層を構成する液状感光性樹脂の光硬化した際の硬度より高いことを特徴とする１．または２．に記載の多層フレキソ印刷版。
４．上部層を構成する二種以上の液状感光性樹脂の何れかの不溶化最小露光量が、下部層を構成する液状感光性樹脂の不溶化最小露光量より大きいことを特徴とする１．〜３．に記載の多層フレキソ印刷版。
【００１０】
５．印刷版表面を構成する二種類以上の液状感光性樹脂の内、少なくともベタ画像表面領域を形成する液状感光性樹脂が水素引き抜き型光開始剤を含有し、印刷版表面を形成しない液状感光性樹脂が水素引き抜き型光開始剤を含有しないことを特徴とする１．〜４．のいずれかに記載の多層フレキソ印刷版。
６．水素引き抜き剤がベンゾフェノンであることを特徴とする５．に記載の多層フレキソ印刷版。
７．（ａ）不飽和プレポリマー、（ｂ）エチレン性不飽和モノマー、（ｃ）光重合開始剤を含有して成り、それぞれ組成の異なる液状感光性樹脂Ａ、液状感光性樹脂Ｂ、液状感光性樹脂Ｃを用い、
(1)  画像領域の任意の場所に保護フィルムを介して液状感光性樹脂ＡをＸｍｍ以下の厚みで塗布する工程（上部層１塗工工程）
(2)  その上から画像領域全体に液状感光性樹脂Ｂを塗布した後、支持体上Ｘｍｍの間隔でドクターブレードを用いて塗布樹脂全体の厚みを一定にする工程（上部層２塗工工程）
(3)  さらにその上から画像領域全体に液状感光性樹脂Ｃを塗布した後、支持体上Ｙｍｍの間隔でドクターブレードを用いて塗布樹脂全体の厚みを一定にする工程（下部層塗工工程）
（ここでＸ、Ｙは、０．０５≦Ｘ＜Ｙ≦１０の関係が成立する数値を表す。）
を含む成型・露光工程を含むことを特徴とする１．〜６．の何れかに記載の多層フレキソ印刷版の製造方法。
【発明の効果】
【００１１】
本発明の多層フレキソ印刷版は、一枚の印刷版において、多層構造かつ印刷表面に異なる樹脂が混在することで、多様な印刷精度の要求に対応しうる。また、本発明の多層フレキソ印刷版は、印刷中の紙粉付着に関する問題が少なく、ベタ画像のインクの潰し性に優れ、微小凸文字画像、ベタ内凹文字画像が鮮明に印刷され、網点画像部が明るく、段ボールのフルートに沿って生じる段目現象を改善された印刷物が得られる効果を有し、さらに本発明の多層フレキソ印刷版の製造方法は、各層の厚み精度に優れた印刷版の製造を可能にする効果を有する。
【発明を実施するための最良の形態】
【００１２】
以下、本発明について、特にその好ましい態様を中心に、詳細に説明する。
本発明の一つは、新規な積層様式によって構成したフレキソ印刷版である。
本発明の多層フレキソ印刷版に適用し得る液状感光性樹脂組成物は、特に制限されるものではないが、代表的なものとしては、重合性２重結合を分子中少なくとも１個以上有する不飽和プレポリマーと光重合開始剤、重合性２重結合を有するエチレン性不飽和単量体を含む感光性樹脂組成物であり、不飽和プレポリマーとしては、例えば不飽和ポリエステル、不飽和ポリウレタン、不飽和ポリアミド、不飽和ポリアクリレート樹脂、不飽和ポリメタクリレート樹脂及びこれらの各種変性物等を少なくとも１種類以上用いたものを挙げることができ、具体的には、例えば特公昭５１−３７３２０号公報、特開平０１−２４５２４５号公報、特開平０４−０９５９５９号公報、特開平３−１５７６５７号公報、特開平０７−２９５２１８号公報、特公平０２−０１０１６５号公報、特公昭５５−０３４９３０号公報、特開平１０−１５３８５８号公報に記載されているものを挙げることができる。
【００１３】
本発明に用いる液状感光性樹脂は、後述する成型・露光工程の温度領域において流動性を呈し、更には１〜２００Ｐａ・ｓの範囲に樹脂粘度を有することが好ましい。１Ｐａ・ｓより低い樹脂粘度では本発明の多層フレキソ印刷版を成型・露光する際に各樹脂層の厚みを一定にすることが困難であり、２００Ｐａ・ｓを超える樹脂粘度では多層構造を成型した後に全体版厚を一定にするための待ち時間が多く必要となるため、より好ましい粘度範囲は１０〜１５０Ｐａ・ｓである。
また、多層フレキソ版に用いる複数の樹脂組成の粘度は凡そ一定であることが好ましい。
【００１４】
本発明の多層フレキソ印刷版は、好ましくは３種類以上の異なる組成の液状感光性樹脂を成型・露光工程に供することによって実現でき、その異なる組成の液状感光性樹脂とは、すなわち、液状感光性樹脂の必須成分である重合性２重結合を分子中少なくとも１個以上有するプレポリマー、光重合開始剤、重合性２重結合を有するエチレン性不飽和単量体について、化学構造の異なる原料を使用した組成、あるいは配合割合が異なる組成であり、さらに液状感光性樹脂組成物に適宜添加することが可能な熱重合安定剤、紫外線吸収剤、光安定剤、連鎖移動剤、染料、顔料、滑剤、無機充填剤、界面活性剤、可塑剤、加水分解抑制剤等についても異なる化合物を使用することも樹脂組成の違いの要素となり得る。
【００１５】
本発明の多層フレキソ印刷版がその目的である優れた印刷品質を実現するためには、適用した異種液状感光性樹脂が結果として物理的特性が異なっていることが重要であり、例えば、露光・成型工程においては光重合速度、光硬化物としては硬度、反発弾性、各種溶媒に対する膨潤性や濡れ性、一定の期間保存した時の性状としては機械物性の安定性、滑剤の析出性、等が挙げられ、その物性を発現する液状感光性樹脂の組成物については何ら制限されるものではない。
なかでも本発明の多層フレキソ印刷版では、光重合速度、光硬化物硬度、各種溶媒に対する濡れ性の異なる樹脂組成物を印刷版の厚み方向で上下に多層化し、さらに版表面においても二種類以上の異なる樹脂組成物を印刷デザインによって選択的に配置することが効果的であり、印刷品質を向上させるために好ましい物性の違いについてさらに詳しく述べる。
【００１６】
まず光硬化物の硬度に関する違いについて説明する。
感光性樹脂印刷版の製造方法において、光硬化物の硬度が異なる樹脂組成物を上下に積層した版構成では、印刷版表面を成す上部層に高硬度組成を用いることにより網点画像、細かい凸文字の印刷による文字太りを抑制する方法が知られており、本発明のフレキソ印刷版においても同様の技術が利用可能である。
本発明の多層フレキソ印刷版に硬度の異なる樹脂組成物を用いる場合、例えば印刷版表面の網点画像、細かい凸文字領域に光硬化物硬度ＨaＡを発現する樹脂組成物Ａを、印刷版表面のべた画像を含むその他の領域に光硬化物硬度ＨaＢを発現する樹脂組成物Ｂを、さらにそれらの下層に光硬化物硬度ＨaＣを発現する樹脂組成Ｃを配置して成る多層フレキソ印刷版を作成する時、それぞれの光硬化物硬度ＨａＡ、ＨａＢ、ＨａＣは、ＨaＡ＞ＨａＢ≧ＨａＣの関係であることが好ましい。
【００１７】
印刷版に用いる液状感光性樹脂の光硬化物の硬度は、後述するテクロック式デューロメーターで測定したショアＡ硬度で表されることが一般的であり、以下各種樹脂組成物の好ましい光硬化物硬度について、ショアＡ硬度によってさらに詳しく説明する。
印刷版表面の網点画像、細かい文字領域に配置する樹脂組成物Ａの光硬化物硬度ＨａＡは、べた画像領域を含むその他の領域に配置する樹脂組成物Ｂの光硬化物硬度ＨａＢに対して、５度〜４０度の範囲で大きいことが好ましい。ＨａＡとＨａＢとの硬度差が５度より少ない時には、本発明の効果である段ボール印刷における網点画像の段目解消効果、細かい文字の解像性向上の効果が得られにくく、４０度を越えて大きい時には網点、細かい凸文字画像のインクカスレが生じ易くなるため、ＨａＡはＨａＢに対して１０度〜３０度の範囲で大きいことがより好ましい。
【００１８】
網点画像、細かい凸文字領域以外のべた画像領域を含む領域に配置する樹脂組成物Ｂの光硬化物硬度ＨａＢは、印刷版全体の下層領域を成す樹脂組成Ｃの光硬化物硬度ＨaＣに対して、略同程度とするか、あるいは上下層の硬度差によるクッション効果で優れたベタ画像のインク潰しを得るためには２５度より少ない範囲で大きいことが好ましい。ＨａＢとＨａＣとの硬度差が、３度より少ない時にはクッション効果が現れにくく、２５度を超えて大きい時にはベタ画像のインクカスレが生じやすくなるため、ＨａＡはＨａＢに対して５度〜２０度の範囲で大きいことがより好ましい。
印刷版全体の下層領域を成す樹脂硬化物Ｃの光硬化物硬度ＨａＣは、１５〜４５度の範囲であることが好ましい。１５度より少ない硬度では印圧に対する応力が発現されずベタのインク潰しが不十分となる場合があり、４５度を越えた硬度では印刷版表面の樹脂に対するクッション効果が現れにくいため、光硬化物硬度ＨａＣは２０〜４０度の範囲とすることがより好ましい。
【００１９】
次に光重合速度について説明する。
感光性樹脂印刷版の製造方法において、光重合速度の異なる樹脂組成物を上下二層に積層した版構成では、下層部の樹脂組成物に対して重合速度の遅い樹脂組成物を上層部に用いることによって、露光による画像太りが抑制されたレリーフが得られることが知られており、本発明においても同様の技術が利用可能である。
印刷版に用いる液状感光性樹脂の光重合速度は、特許第３１５８３６９号公報にＴＯ法（thickness optimization法）として記載されている方法と類似の方法によって求められ、液状感光性樹脂を水性溶液に対して化学的に不溶化させるために必要な最小露光量（ｍJ／ｃｍ２）として表される。
【００２０】
本発明の多層フレキソ印刷版に光重合速度の異なる樹脂組成物を用いる場合、例えば印刷版表面の網点画像、細かい文字領域に不溶化最小露光量ＱＡを有する樹脂組成物Ａを、印刷版表面のべた画像を含むその他の領域に不溶化最小露光量ＱＢを有する樹脂組成物Ｂを、さらにそれらの下層に不溶化最小露光量ＱＣを有する樹脂組成物Ｃを配置して成る多層フレキソ印刷版を作成する時、それぞれの不溶化最小露光量ＱＡ、ＱＢ、ＱＣの関係は、ＱＡ≧ＱＢ＞ＱＣが成り立つよう設計することが好ましい。
印刷版表面に位置する樹脂組成物Ａ、樹脂組成物Ｂと印刷版下層領域を構成する樹脂組成物Ｃの間では、ＱＣに対してＱＡあるいはＱＢが、略同一かあるいは１０倍より少ない範囲で大きいことが好ましい。
【００２１】
ＱＡあるいはＱＢがＱＣに対して１０倍を超えて大きい場合には、網点画像において液状樹脂の硬化反応中の流動現象による異形レリーフが生じやすく、ベタ画像においてはベタツキが発生することもあり、印刷版レリーフの高精彩化を期待して印刷表面を成す上層領域と下層領域の光硬化特性を設計するには、ＱＣに対してＱＡあるいはＱＢを１．５倍〜５倍の範囲で調整することがより好ましい。
一方、本発明の特徴である印刷版表面に位置する樹脂組成物Ａと樹脂組成Ｂの間では、ＱＡとＱＢとが略同一かあるいはＱＡがＱＢの５倍より少ない範囲で大きいことが好ましい。ＱＢがＱＡより大きい場合、網点画像、細かい文字領域において高精細な印刷版レリーフを得る効果が十分でないことがあり、ＱＡがＱＢの５倍を超える範囲で大きい場合、樹脂組成Ａ領域と樹脂組成Ｂ領域の画像再現性のバランスをとりにくいことがあるため、ＱＡとＱＢとは略同一かあるいはＱＡがＱＢの３倍より少ない範囲で大きいことがより好ましい。
【００２２】
本発明の多層フレキソ印刷版に用いる光重合速度に関する組成の違いは、更にＴＯ法で測定される最小不溶化露光量以外にも、版表面におけるラジカル反応の酸素阻害の影響に関する違いすなわち空気硬化性の違いや、現像後に行う殺菌灯による後露光に対する反応性の違い等も含むことができ、これらは印刷版表面の架橋反応を促進することによる粘着性除去に対して大きな効果があり、印刷中の紙粉付着の少ない版を得るためには重要である。
印刷版表面の架橋反応を促進するための樹脂組成としては、水素引き抜き型の光開始剤を含有することが好ましく、例えば置換又は無置換ベンゾフェノン類、置換又は無置換アセトフェノン類、置換または無置換芳香族ケトン類、ｏ，ｐ- キノン化合物類、置換または無置換チオキサントン類などが挙げられ、なかでもベンゾフェノン類を用いることが一般的であり、最も効果的なのはベンゾフェノンである。
【００２３】
しかし、ベンゾフェノンは活性光線の吸光度が高いため、紙粉付着に最も影響が大きいベタ画像部の粘着性が十分に減じるまで多く組成中に含有させた場合、数ｍｍの版厚を有する段ボール用印刷版において良好なレリーフ形状を得ることが困難と成ることがあった。
本発明の多層フレキソ印刷版では、印刷版表面において粘着性を左右する表面反応性の異なる樹脂を画像に応じて配置し、すなわち、紙粉付着の問題が大きいベタ画像にはベンゾフェノンを含有した樹脂を配置し、表面積が少なく紙粉が付着しにくい凸文字あるいは網点画像領域にはベンゾフェノンを含まずにレリーフ再現性に優れる光開始剤組成を有する樹脂を選択して配置することができ、版表面の粘着性除去のために犠牲となっていた印刷品質の高精細化が実現できる。
【００２４】
本発明の多層フレキソ印刷版の版表面に用いる樹脂組成物としては、インクに対する濡れ性の異なる樹脂組成物を画像に応じて配置することも好ましい。
感光性樹脂硬化物のインクに対する濡れ性は、インクの表面自由エネルギーと印刷版表面の表面自由エネルギーとの相対的関係によって決定し、例えば段ボール印刷に一般的に用いられる水性インクの表面自由エネルギーはおよそ４０〜５０ｄｙｎ／ｃｍの範囲であり、感光性樹脂によるフレキソ印刷版は４０〜６５ｄｙｎ／ｃｍの表面自由エネルギーを有している。
本発明の多層フレキソ印刷版では、表面自由エネルギーの異なる樹脂組成物を版表面樹脂として配置する場合、ベタ画像領域に多くのインクを乗せて印刷し、網点や細字画像領域では少ないインクで印刷することが好ましく、そのためには各々の版表面に樹脂硬化物の表面自由エネルギーの差が５ｄｙｎ／ｃｍ以上であることが好ましい。
表面自由エネルギーの差が５ｄｙｎ／ｃｍより少ない範囲ではその印刷品質向上効果は十分でない場合があり、また３０ｄｙｎ／ｃｍを超える組み合わせではインク受理転移性の差からインクの濃淡が明らかになる場合があるために、より好ましくは１０〜２０ｄｙｎ／ｃｍの範囲で表面自由エネルギーの差を設定することである。
【００２５】
以上のように本発明の多層フレキソ印刷版に用いる多種の異なる樹脂組成物としては、主に光重合速度、光反応硬化物の硬度、製版して得られる版表面の表面自由エネルギーについて、版表面の画像領域間、あるいは上下積層構造間でそれらを印刷品質の改良目的に応じて適宜選択することが重要である。
【００２６】
本発明の多層フレキソ印刷版は、異なる樹脂組成物の各々の特徴を同一印刷版において複合的に発現しようとするものであり、その全画像領域で上述の如き組成の異なる、好ましくは物理的性質の違いが明らかな感光性樹脂組成物により少なくとも二層以上の多層化構造を有し、且つ少なくとも二種類以上の物理的性質の異なる版表面を混在させて成ること以外は特に制限されるものはないが、その全画像領域で上述の如き組成の異なる、好ましくは物理的性質の違いが明らかな少なくとも二種類の液状感光性樹脂が印刷版表面に混在するように積層されて成る一定厚みの上部層と一定厚みの単一組成の液状感光性樹脂から成る下部層から成る多層化構造であることが好ましい。
【００２７】
少なくとも二種類の液状感光性樹脂が印刷版表面に混在するように積層されて成る一定厚みの上部層は特許文献４の技術により製造可能であり、この上部層に対して更に組成、物理的性質の異なる樹脂組成物を積層することによって、好ましくは３種類以上の性質の異なる樹脂組成物の複合効果によって優れた印刷品質の実現を可能にすることができる。
版厚の厚み方向に印刷版表面近傍の上部層と下部層の間に中間層を設けた三層構造や、下部層においてもクッション効果を更に改善する目的でレリーフ画像に応じて硬度の異なる樹脂を複数配置することも可能であるが、後述する成型工程における作業性、優れた厚み精度を実現するため、また液状感光性樹脂の本質的問題となる成型工程における気泡の巻込みを防ぐためにも、二種類の液状感光性樹脂が印刷版表面に混在するように積層されて成る一定厚みの上部層と一定厚みの単一組成の液状感光性樹脂から成る下部層からなる多層化構造とすることがより好ましい。
【００２８】
本発明の多層フレキソ印刷版は、その版厚が２ｍｍ〜１０ｍｍの範囲であることが好ましく、段ボール印刷への対応としてレリーフ深度を約１．５ｍｍ以上とすることが求められることが多く、一般的な段ボール印刷機はフレキソ印刷版のパーツをキャリアシートの貼り付けて製造される刷版の厚みとして約７〜８ｍｍ程度の仕様のものが一般的であるために、より好ましい版厚は２．５〜８．０ｍｍの範囲である。
本発明の多層フレキソ印刷版の印刷版表面に配置する上部層樹脂硬化物の厚みは、０．０５ｍｍを超え、印刷版全体厚みに対して約１／３以下の厚みであり、同時に下部層の厚みは約２／３以上であることが好ましい。０．０５ｍｍより少ない厚みでは硬度差による弾性特性の特徴が現れにくく、印刷版全体厚みの１／３以上の厚みではレリーフ再現性の向上効果を期待し上下樹脂層間の感度差を大きくしにくいため、印刷版表面に配置する上部層樹脂硬化物の厚みは、０．１ｍｍを超え、印刷版全体厚みに対して約１／４以下であることが好ましく、０．１５〜１．０ｍｍの範囲とすることが最も好ましい。
【００２９】
印刷版表面に配置する上部層においては、複数の組成の異なる樹脂が画像に応じて配置され、その隣り合った樹脂間の厚みは略同一であるか、上部層においても積層構造を有するように配置することが好ましい。
例えば、樹脂組成物Ａと樹脂組成物Ａより光硬化物硬度が低い樹脂組成物Ｂについて、網点画像、細かい文字領域に樹脂組成物Ａを、印刷版表面のべた画像を含むその他の領域に樹脂組成物Ｂを配置する場合、選択的に配置する必要性が高い樹脂組成物Ａの厚みを薄くして、樹脂組成物Ｂは製版画像全領域に対して樹脂組成物Ａの厚みも含めて一定の厚みと成るように塗布することにより、結果として上部層においても非常に薄膜も積層構造が形成されることとなり、特に硬度差を特徴とする構成の場合、下層に配置する樹脂の硬度も含めて厚み方向の硬度変化が緩やかになり、弾性特性の更なる向上が得られる。
【００３０】
本発明の多層フレキソ印刷版の略図を図３に、また従来技術により得られる多層フレキソ印刷版の略図を図４（ａ）、（ｂ）に示す。
本発明のもう一つは液状感光性樹脂から成る新規な段ボール用多層フレキソ印刷版の製造方法であり、以下に詳しく説明する。
液状感光性樹脂によるフレキソ印刷版の製造方法は、成型・露光工程、現像工程、後露光工程を含む製版方法によって行われることが一般的である。
本発明の多層フレキソ印刷版の製造方法では、その成型・露光工程に特徴があり、現像工程、後露光工程、更に目的に応じて付加されるその他の工程、例えば乾燥工程、表面処理工程等についても適宜加えることが可能である。
【００３１】
以下に成型・露光工程、現像工程、後露光工程の好ましい例を説明する。
＜成型・露光工程＞
(1)  紫外線透過性のガラス板上にネガフィルムを置き、薄い保護フィルムでカバーした後、所定の場所に液状感光性樹脂ＡをＸｍｍ以下の厚みで塗布する工程（上部層１塗工工程）
(2)  次に画像領域全体に液状感光性樹脂Ｂを塗布した後、支持体上Ｘｍｍの間隔でドクターブレードを用いて塗布樹脂全体の厚みを一定にする工程（上部層２塗工工程）
(3)  さらにその上から画像領域全体に液状感光性樹脂Ｃを塗布した後、支持体上Ｙｍｍの間隔でドクターブレードを用いて塗布樹脂全体の厚みを一定にする工程（下部層塗工工程）
（ここでＸ、Ｙは、０．０５≦Ｘ＜Ｙ≦１０の関係が成立する数値を表す。）
(4)  支持体となるベースフィルムを貼りあわせる工程（支持体ラミネート工程）、
(5)  全ての液状樹脂積層物の全体厚みが一定の版厚になるようにスペーサーを介して紫外線透過性のガラス版により圧縮して厚みを規制する成型工程
(6)  紫外線蛍光灯を光源とする活性光線（３００ｎｍ以上に波長分布を有する）を支持体を介して液状樹脂積層物に照射し版の支持体側に全面に均一な薄い硬化樹脂層すなわち床部形成層（バック析出層）を析出させるバック露光工程
(7)  紫外線蛍光灯を光源とする活性光線（３００ｎｍ以上に波長分布を有する）をネガフィルムを介して液状樹脂積層物に照射し画像形成を行うレリーフ形成露光工程
を含む方法から成る。
【００３２】
段ボール印刷に用いるような印刷版の厚みが４ｍｍ以上の場合には、印刷時の印圧に対するレリーフの強度を補うための適切なレリーフ深度を実現するため、また液状感光性樹脂による製版システムの未硬化樹脂を再利用する利点を最大限にするためにバック析出層を二段とする方法が用いられ、すなわち、土台となるシェルフ層を形成するのが好ましく、この場合、レリーフ露光前に上部ガラス側から専用のマスキングフィルムを用いたマスキング露光工程を加えて行うことが好ましい。
上述の上部層１塗工工程では、画像に応じた任意の場所に選択的に１ｍｍ以下程度の厚みで液状樹脂を塗布することが必要であり、塗布時の液状樹脂が１〜１０Ｐａ・ｓ程度の粘度の場合は刷毛塗りも可能であるが気泡を混入する可能性が有るため１０Ｐａ・ｓを超える粘度の樹脂では困難であり、平板状の突出口を供えたチューブボトル液状樹脂を充填して所定の場所に塗布する方法や、チューブボトルから仮に塗布した樹脂をヘラにより一定の厚みに引き伸ばす方法が好ましい。
【００３３】
図１に細線、網点画像の部分だけに樹脂を塗布する工程の略図を示す。
上述の上部層２塗工工程、下部層塗工工程、支持体ラミネート工程については、２種類の樹脂を積層塗布する機能を有する製版機においては、連続的に同一操作で実施される工程であり、そのような機能を有する製版装置として、例えばＡＳＦ−９１３Ｅ型露光機（商標・旭化成ケミカルズ（株）製）、ＡＷＦ−１１０Ｅ型露光機（商標・旭化成ケミカルズ（株）製）を挙げることができる。
上部層２塗工工程と下部層塗工工程とを連続的に同一操作で実施することにより、結果的に上部層と下部層との間で同一組成の感光性樹脂が連続して存在しない多層フレキソ印刷版が得られる。
【００３４】
図２に細線、網点画像以外の製版画像領域に対して印刷版上部層を塗布、次いで印刷版下部層を塗布し、支持体がラミネートされる工程の略図を示す。
＜現像工程＞
ネガ型感光性樹脂を用いた凸版印刷版の製造方法では、光反応により硬化したレリーフ画像以外の部分を除く作業として現像工程が必要であり、露光されない未反応の樹脂を溶解あるいは膨潤させる性能をもつ液体を現像液として用い、印刷版表面から除去することが必要である。
液状感光性樹脂用の現像液は、界面活性剤水溶液を用いるのが一般的であり、その界面活性剤あるいは液組成については使用する樹脂の性質に合わせて最適なものが選択され、特に限定されるものでは無い。
現像方法としては現像液中に露光した感光性樹脂版を浸漬する方法、現像液をスプレーノズルから露光した感光性樹脂版面上に吹き付け、未硬化樹脂を溶解除去する方法、あるいは浸漬・スプレーにより膨潤した未硬化樹脂をブラシで掻き取る方法などが挙げられる。
【００３５】
＜後露光工程＞
液状感光樹脂による印刷版製造方法における後露光工程は、現像工程によってレリーフ画像として得られた感光性樹脂硬化物に再度活性光線を照射することにより、感光性樹脂硬化物表面あるいは内部に残留する未反応の重合性２重結合の光架橋反応を促進する目的に行われ、その結果、印刷版レリーフの機械的強度が向上し、版表面の表面粘着性除去が行われる。
後露光工程に使用する活性光線は、成型・露光工程に用いたのと同様の３００ｎｍ以上の波長領域に分布を有する活性光源（例えば高圧水銀灯、超高圧水銀灯、紫外線蛍光灯、カーボンアーク灯、キセノンランプ等）と２００〜３００ｎｍの波長領域に分布を有する活性光源（例えば低圧水銀灯、殺菌灯、重水素ランプ等）を併用することが好ましい。
後露光工程は、空気中の酸素による重合反応阻害防止を目的とした水中露光方式で行っても良いし、また空気中、すなわち酸素阻害への対策を行わない方法（空中露光方式）で露光しても良い。液状感光性樹脂の場合、より効果的な後露光方法として水中後露光方式を用いることが好ましく、水中露光方式で後露光を行った後に更に空中露光方式を行うことも積極的に酸化反応の利用することによる表面処理方法としては効果的である。
【実施例】
【００３６】
本発明を実施例に基づいて説明する。しかし、本発明はこれらの例によってなんら限定されるものではない。
＜樹脂組成調整と物性測定＞
以下の方法によって液状感光性樹脂組成物を調合し、準備した。
製造例１：不飽和プレポリマーＡの製造
１０００ｇのポリ（３-メチル-１，５-ペンタンジオールアジペート）ジオール（水酸基価：３７ＫＯＨｍｇ／ｇ）と１０００ｇのポリオキシエチレン（ＥＯ）−オキシプロピレン（ＰＯ）ブロック共重合ジオール（水酸基価：４４ＫＯＨｍｇ／ｇ、ＥＯ含量３０ｗｔ％）との混合物に対して４５ｐｐｍのジブチル錫ジラウレート（以下ＢＴＬと略して記載する）を加え４０℃で均一になるまで攪拌し、次いで１４８．５ｇのトリレンジイソシアネート（以下ＴＤＩと略して記載する）を加えてさらに攪拌し、均一となったところで８０℃まで昇温の後約４〜５時間反応させて両末端にイソシアネート基を有するプレポリマー前駆体とした。さらに４３６．０gのポリ（オキシプロピレン）グリコールモノメタアクリレート（平均分子量３８０、以下ＰＰＭＡと略して記載する）を加えて約２時間反応させた後、サンプルを一部取り出してＩＲ分光測定器によりイソシアネート基消失を確認し、ＧＰＣにより求めた数平均分子量が１７０００のポリウレタン系不飽和プレポリマーＡを得た。
【００３７】
製造例２：不飽和プレポリマーＢの製造
１０００ｇのポリ（３-メチル-１，５-ペンタンジオールアジペート）ジオール（水酸基価：３７ＫＯＨｍｇ／ｇ）と１０００ｇのポリオキシエチレン（ＥＯ）−オキシプロピレン（ＰＯ）ブロック共重合ジオール（水酸基価：４４ＫＯＨｍｇ／ｇ、ＥＯ含量３０ｗｔ％）との混合物に対して４５ｐｐｍのＢＴＬを加え４０℃で均一になるまで攪拌し、次いで１８９．５ｇのＴＤＩを加えてさらに攪拌し、均一となったところで８０℃まで昇温の後約４〜５時間反応させて両末端にイソシアネート基を有するプレポリマー前駆体とした。さらに４６２．５gのＰＰＭＡを加えて約２時間反応させた後、サンプルを一部取り出してＩＲ分光測定器によりイソシアネート基消失を確認し、ＧＰＣにより求めた数平均分子量が８５００のポリウレタン系不飽和プレポリマーＢを得た。
【００３８】
得られた不飽和プレポリマーＡ、Ｂに表１に示す組成を調合し、６０℃で２時間程度の攪拌混合を行うことに依って、樹脂組成物１〜５を得た。
以下に準備した液状感光性樹脂の粘度、感光特性、硬度を評価するために用いた方法を説明する。
１）粘度測定方法
準備した液状感光性樹脂組成物を温度２０℃、湿度７０％の恒温恒湿室内に一日放置し、同室内においてＢ形粘度計形式Ｂ８Ｈ（株式会社東京計器製）を用いて粘度測定を実施した。
【００３９】
２）ＴＯ（thickness optimization）法による光硬化特性測定
２−１）サンプル成型
５ｍｍ厚のガラス板（透過率約８０％）を二枚準備し、その一方を透明なポリエチレンフィルムで密着して覆い、その上に３０ｍｍ×１５０ｍｍの開口部を有する厚み８ｍｍの型枠を置き、型枠内に液状感光性樹脂を充填した。次いで液状感光性樹脂表面を型枠サイズに断裁した片面粘着層を有するポリエチレンテレフタレートフィルム（支持体、透過率約８０％）で空気が入らないように覆った後、他方の５ｍｍ厚のガラス板を用いてガラス板同士をクリップで挟み、液状樹脂の厚みが一定となるまで暫く遮光状態、２５℃前後の室温で放置し、ＴＯ露光サンプルとした。
【００４０】
２−２）露光機
光源として３７０ｎｍに中心波長領域を有する紫外線蛍光灯を照度ムラのないように多灯並列に配置したものを作成して露光機として用いた。露光機下には可動式サンプル台を設け、室温２５℃においてランプ照度が安定したことを確認し、サンプル樹脂表面の高さにおいて紫外線測定器ＵＶ−Ｍ０２（商標・オーク製作所製）により測定した３５０ｎｍの波長における照射量が０．８ｍＷ／ｃｍ２と成るようにランプ出力とサンプル台高さを調整した。
【００４１】
２−３）露光
ＴＯ露光サンプルの支持体側のガラス板型枠部分に３０ｍｍ×６０ｍｍの遮光用ゴム板を並べて配置し、型枠内の液状感光背樹脂が完全に覆われていることを確認した。この作業は、作業中に露光が行われないよう、露光機から離れた場所で行う必要がある。そして、ゴム板で樹脂を覆ったＴＯ露光サンプルを露光機下のサンプル台に移し、横一列にゴム板が並ぶよう配置した。
露光は、遮光用ゴム板を０秒、６０秒、１２０秒、１８０秒、２４０秒の時間で順次取り外すことで行い、露光開始後３００秒経過した時点でＴＯ測定サンプル全体を遮光するゴム板をサンプル上に置くことで露光を終了した。結果的にＴＯ測定サンプル表面には４８ｍＪ／ｃｍ２、９６ｍＪ／ｃｍ２、１４４ｍＪ／ｃｍ２、１９２ｍＪ／ｃｍ２、２４０ｍＪ／ｃｍ２の照射量で露光を行ったことになる。
２−４）現像
ＡＬ−４００Ｗ型現像機（商標・旭化成ケミカルズ（株）製、ドラム式スプレー現像機）に不飽和プレポリマーＡ及びＢを現像するために有用な現像剤Ｗ−１０（商標・旭化成ケミカルズ（株）製、アニオン界面活性剤水溶液）を１．５ｗｔ％、表面処理剤Ａ−１０（商標・旭化成ケミカルズ（株）製、ベンゾフェノン含有ノニオン界面活性剤水溶液）を０．５ｗｔ％、消泡剤ＳＨ−４（商標・旭化成ケミカルズ（株）製、シリコン系消泡剤）を０．３ｗｔ％加えた水溶液を作成し、現像液温度３０℃、スプレー圧０．２ＭＰａ、現像時間１０分で現像を実施した。
【００４２】
２−５）後露光
紫外線蛍光灯、殺菌灯の双方を装備したＡＬＦ−２００ＵＰ型後露光機（商標・旭化成ケミカルズ（株）製）の水槽に水を貯めて用いる水中後露光において、それぞれの光源から照射される露光量が液状感光性樹脂硬化物表面で２５００ｍＪ／ｃｍ２となる露光時間で露光を行った。
２−６）乾燥工程
ＡＬＦ−ＤＲＹＥＲ（商標・旭化成ケミカルズ（株）製）で版表面の水分が無くなるまで約１０分間乾燥を行った。  
２−７）Ｑ値の算出
乾燥したＴＯ硬化物は室温まで冷却し、プッシュブルゲージを有する接触面１０ｍｍφの版厚計を２００ｇの荷重で用いて、樹脂硬化物の厚みを測定した。
測定結果から照射露光量（ｍＪ／ｃｍ２）と版厚（／１００ｍｍ）の関係を図示し、そのグラフから液状感光性樹脂を現像液に対して化学的に不溶化させるために必要な最小露光量Ｑ値（ｍＪ／ｃｍ２）を導いた。
【００４３】
３）ショアＡ硬度測定方法
後述する評価印刷版の製造方法と同様の方法により、調合した樹脂組成物を単独で用いた７ｍｍ印刷版を作成した。
ベタ画像領域のサンプル片を温度２０℃、湿度７０％の恒温恒湿室内に一日放置し、ＪＩＳ定圧荷重器ＧＳ−７１０（株式会社テクロック社製、デュロメーターＧＳ−７１９Ｇ  ＡＳＴＭ：Ｄ２２４０Ａ、ＪＩＳ：Ｋ６２５３Ａ、ＩＳＯ：７６１９Ａ）を１ｋｇ荷重で用いて測定し、測定開始後１５秒後の値をショアＡ硬度として求めた。
【００４４】
＜評価印刷版の製造方法＞
本発明の効果を確認するために準備した液状感光性樹脂組成物を用いて印刷版を作成し、その印刷物の品質を評価した結果を示す。
印刷版の作成に用いた画像は、文字サイズ８〜１８ポイントの“鮮明な印刷。”の明朝凸文字、３０センチ角のベタ画像の中ほどに同様の明朝凹文字を有する画像、さらに３０センチ角の３０ＬＰＩ（１平方センチの面積を縦横に分割する本数を示す単位）、濃度５〜９０％の網点グラデーション画像を有するデザインを銀塩フィルムに出力したネガを作成して使用した。
印刷版製造は、成型・露光工程として、波長３７０ｎｍに中心波長領域を有する８０Ｗの紫外線蛍光灯を装備し、紫外線測定器ＵＶ−Ｍ０２（商標・オーク製作所製）で測定したガラス越し光照射強度が上部４．５ｍＷ／ｃｍ２、下部５．５ｍＷ／ｃｍ２であるＡＷＦ-１１０Ｅ型製版機（商標・旭化成ケミカルズ（株）製）を使用し、網点グラデーションパターン５％濃度のレリーフが完全に形成するレリーフ露光量を適正化して実施し、続く未硬化樹脂の回収工程、現像工程、乾燥工程はＡＷＦ−１１０Ｗ型回収・洗浄・乾燥機（商標・旭化成ケミカルズ（株）製）を、後露光工程はＡＷＦ-１１０Ｅ型製版機（商標・旭化成ケミカルズ（株）製）の後露光ユニットをＴＯ法による光硬化特性測定で行った現像工程、後露光工程、乾燥工程の条件に準じた条件で併用することによって実施した。
【００４５】
＜評価印刷版の評価方法＞
得られた印刷版は、ＪＥＭフレキソ印刷機（商標・日本電子精機（株）製）を用いて、Ａ段Ｃライナーの段ボール印刷テストを実施し、以下の評価基準によって各々の評価項目のランク付けを行った。
段ボール印刷の適正条件の選定について、アニ圧は版表面全体にアニロックスロールからのインクが付着する圧力より＋０．０５ｍｍ追い込んだ条件、印圧についてはベタ画像の潰しを満足するまで印圧を追い込んだ条件とした。
印刷条件；  インク：スーパーワッサーＺＳＬ３黒（商標・大阪印刷インキ（株）製）
インク粘度：８〜９秒／ザーンカップ＃４（２０℃）
インキング機構：リバースドクター方式
アニロックス線数：２５０ＬＰＩ
段シート：ノンコート１７５ｇ／ｍ２表面シート、強化中芯
印刷速度：６５枚／分
【００４６】
ａ）独立凸文字印刷品質
Ａ：８ポイント文字まで鮮明に印刷された状態
Ｂ：８ポイント文字まで可読できるがややマージナルの影響が見られる状態
Ｃ：９ポイント以下の文字ではインクの滲みにより一部文字の埋まった状態
Ｄ：１０ポイント以下の文字ではインクの滲みにより一部文字の埋まった状態
Ｅ：１２ポイント以下の文字ではインクの滲みにより一部文字の埋まった状態
ｂ）ベタ内凹文字印刷品質
Ａ：８ポイント文字まで可読できる状態
Ｂ：１０ポイント以下の文字ではインクの滲みにより一部文字の埋まった状態
Ｃ：１２ポイント以下の文字ではインクの滲みにより一部文字の埋まった状態
Ｄ：１４ポイント以下の文字ではインクの滲みにより一部文字の埋まった状態
Ｅ：１６ポイント以下の文字ではインクの滲みにより一部文字の埋まった状態  
ｃ）網点グラデーションの明るさ、段目現象
Ａ：ほとんど段目が目立たずに全体濃度も明るく印刷された状態
Ｂ：僅かに視認できる段目があるが、全体濃度は明るく印刷された状態
Ｃ：明らかに段目が見られ、全体濃度もやや暗く印刷された状態
Ｄ：明らかに段目が見られ、フルート凹部まで暗く印刷された状態
【００４７】
〔実施例１、実施例２、比較例１、比較例２〕
ＡＷＦ-１１０Ｅ型製版機（商標・旭化成ケミカルズ（株）製）の下ガラス上にネガフィルムを置き、その上を厚さ３０μのポリプロピレンシート（保護フィルム）で覆い、準備した樹脂組成５を上層部1使用樹脂組成として０．１５ｍｍの厚みと成るよう凸文字画像、網点画像領域に配置し、次いで準備した樹脂組成３を０．６ｍｍの間隔で上層部２使用樹脂組成として画像域全面にドクタースキージして塗布し、最後に更にその上から樹脂組成１を７．２ｍｍの間隔で下層使用樹脂組成として画像域全面にドクタースキージして成型し、以下上述の如く各製版工程を実施して実施例１の印刷版を得た。
【００４８】
実施例１の印刷版について、上層部1使用樹脂組成として塗布した樹脂組成５を０．４ｍｍとすること以外は同様の方法によって実施例２の印刷版を得た。
実施例２の印刷版について、上層部1使用樹脂組成として樹脂組成５を塗布しないこと以外は同様の方法によって比較例１の印刷版を得た。
実施例２の印刷版について、上層部２使用樹脂組成として樹脂組成３を塗布しないこと以外は同様の方法によって比較例２の印刷版を得た。
実施例１、実施例２、比較例１、比較例２の印刷版について段ボール印刷評価の結果、実施例１、実施例２の印刷版は、比較例３の印刷版に対して、より小さな凸文字まで識字可能となり、網点の段目の程度も軽減された良好な印刷物が得られ、比較例２では、比較例３に対して凸文字の識字性、網点画像の段目の軽減は見られたものの、ベタ画像内に中央部に位置する凹文字の識字性に劣り、ベタ画像の周辺部ではベタツキの大きな印刷版となり、紙粉の付着が見られた。
表３に樹脂組成、版構成を、表４に評価結果を示す。
【００４９】
〔比較例３〕
比較例２について、下層部使用樹脂組成として樹脂組成２を塗布すること以外は同様の方法によって比較例３の印刷版を得た。
比較例３の印刷版では、比較例２のベタ画像周辺部のベタツキが大きいという問題が解消されており、これはベタ画像を成す下層部樹脂として樹脂組成２にベンゾフェノンが含有されていた効果である。
しかし、比較例３の印刷版から得られる印刷物は、全体的に印刷品質に劣るものであり、これは上下層における樹脂組成の光硬化速度に差が無く均一であり、さらにベンゾフェノンを含有する樹脂を下層領域に使用することにより、そのＴＯ感度曲線から厚み方向への硬化速度が遅く、印刷版の品質としては凹上部の深度が浅い画像が形成されるためであると推定する。
表３に樹脂組成、版構成を、表４に評価結果を示す。
【００５０】
〔実施例３、実施例４、比較例４〕
実施例２について、上層部1使用樹脂組成として樹脂組成４を塗布すること以外は同様の方法によって実施例３の印刷版を得た。
実施例３の上層部1使用樹脂組成として樹脂組成４を塗布する画像領域について、凸文字画像、網点画像領域に０．４ｍｍの厚みで塗布することに加え、ベタ画像内の中央部に位置する凹文字部分にのみ０．１５ｍｍの厚みで塗布すること以外は同様の方法によって実施例３の印刷版を得た。
実施例３、実施例４の印刷版により得られた印刷物は、実施例２の印刷物に対して更に凸文字、網点画像の印刷再現性が向上しており、マージナルの影響、段目の痕跡の無い印刷物となった。ベタ内の文字部分にのみ樹脂組成４を塗布した実施例４では、凹文字の印刷品質も向上した。
一方、実施例４について、上層部２使用樹脂組成として樹脂組成３を塗布しないこと以外は同様の方法によって比較例４の印刷版を得た。
比較例４の印刷版により得られた印刷物は、実施例４に近い印刷品質が得られたが、ベタ画像の周辺部ではベタツキの大きな印刷版となり、紙粉の付着が見られた。
表３に樹脂組成、版構成を、表４に評価結果を示す。
【００５１】
〔比較例５、比較例６〕
比較例１について、上層部２使用樹脂組成として樹脂組成５を画像領域全面に塗布すること以外は同様の方法によって比較例５の印刷版を得た。
比較例１について、上層部２使用樹脂組成として樹脂組成４を画像領域全面に塗布すること以外は同様の方法によって比較例６の印刷版を得た。
比較例５、比較例６の印刷版から得られる印刷物は、比較例１に対して硬化物硬度の高い樹脂組成を印刷版表面に配置したにも関わらず、比較例１と同等か、それより劣悪な印刷品質となった。これはベタ画像のインクの潰しにより適正印圧を決定する印刷方法において、ベタ画像全域に高硬度樹脂を配した構成体では適正印圧が高く必要であり、その結果、微細な画像領域において印刷品質が悪化することを示している。
比較例６の印刷版では、同時にベタ画像の周辺部ではベタツキの大きな印刷版となり、紙粉の付着が見られた。
表３に樹脂組成、版構成を、表４に評価結果を示す。
【００５２】
【表１】
2005326722.tif 000003
【００５３】
【表２】
2005326722.tif 000004
【００５４】
【表３】
2005326722.tif 000005
【００５５】
【表４】
2005326722.tif 000006
【産業上の利用可能性】
【００５６】
本発明の多層フレキソ印刷版とその製造方法は、フレキソ印刷の中でも特に段ボール印刷の分野で好適に利用できる。
【図面の簡単な説明】
【００５７】
【図１】上部層１塗工工程の例を示す概念図。
【図２】上部層２塗工工程、下部層塗工工程、支持体ラミネート工程の例を示す概念図。
【図３】本発明の多層フレキソ印刷版の例を示す概念図。
【図４】（ａ）、（ｂ）は、それぞれ従来技術による多層フレキソ版の例を示す概念図。
【符号の説明】
【００５８】
１：感光性樹脂Ａ
２：感光性樹脂Ｂ
３：感光性樹脂Ｃ
４：ネガフィルム
４−ａ：ネガフィルム上の細線部分
４−ｂ：ネガフィルム上の網点画像部分
４−ｃ；ネガフィルム上のベタ画像部分
５：保護フィルム
６：活性光線を透過するガラス板
７：支持体
８：ドクターブレード
９：ラミネートロール
【図１】
2005326722.tif 000007
【図２】
2005326722.tif 000008
【図３】
2005326722.tif 000009
【図４】
2005326722.tif 000010